(57)【要約】      （修正有）【課題】コンクリートとの付着性と曲げタフネスに優れ、優れたひび割れ防止効果を有するコンクリート構造物のひび割れ防止構造、及びひび割れ防止工法の提供。【解決手段】躯体コンクリートＡ、耐アルカリ性繊維Ｂと軽量骨材と保水剤とポリマーを含有する下地モルタル、耐アルカリ性繊維ネットＣ及び仕上層Ｄを有してなり、ＢがＡとＣの間に介在するか、ＢがＡとＤの間に介在し且つＣがＤに内包される。【選択図】図６
2014101636.tif 000002
【特許請求の範囲】
【請求項１】
（Ａ）躯体コンクリート、（Ｂ）耐アルカリ性繊維と軽量骨材と保水剤とポリマーを含有する下地モルタル、（Ｃ）耐アルカリ性繊維ネット及び（Ｄ）仕上層を有してなり、（Ｂ）が（Ａ）と（Ｃ）の間に介在するか、（Ｂ）が（Ａ）と（Ｄ）の間に介在し且つ（Ｃ）が（Ｄ）に内包されることを特徴とするコンクリート構造物のひび割れ防止構造。
【請求項２】
（Ｂ）下地モルタルが、セメント１００質量部に対し耐アルカリ性繊維を０．１５〜０．３４質量部、軽量骨材を１〜３２．３質量部、保水剤を０．１２〜０．３１質量部、ポリマーが固形分換算で１〜３０質量部含有する請求項１記載のコンクリート構造物のひび割れ防止構造。
【請求項３】
（Ｃ）耐アルカリ性繊維ネットが目の開き５〜１５mmの耐アルカリガラス繊維ネットである請求項１又は２記載のコンクリート構造物のひび割れ防止構造。
【請求項４】
（Ｂ）下地モルタルの耐アルカリ性繊維が繊維長３〜３０mmである請求項１〜３のいずれかに記載のコンクリート構造物のひび割れ防止構造。
【請求項５】
（Ｄ）仕上層が、ＦＲＰ塗膜防水材、ウレタン塗膜防水材、シート防水材及びエポキシ樹脂系ライニング材から選ばれる１種以上である請求項１〜４のいずれかに記載のコンクリート構造物のひび割れ防止構造。
【請求項６】
コンクリート構造物の屋上、ベランダのひび割れ防止構造である請求項１〜５のいずれかに記載のひび割れ防止構造。
【請求項７】
（Ａ）躯体コンクリートに、（Ｂ）耐アルカリ性繊維と軽量骨材と保水剤とポリマーを含有する下地モルタル、（Ｃ）耐アルカリ性繊維ネット及び（Ｄ）仕上層を施工するコンクリート構造物のひび割れわれ防止工法であって、（Ｂ）が（Ａ）と（Ｃ）の間に介在するか、（Ｂ）が（Ａ）と（Ｄ）の間に介在し且つ（Ｃ）が（Ｄ）に内包するように施工することを特徴とするコンクリート構造物のひび割れ防止工法。
【発明の詳細な説明】
【技術分野】
【０００１】
本発明は、コンクリート構造物のひび割れ防止構造に関する。
【背景技術】
【０００２】
集合住宅のようなコンクリート構造物の屋上や、ベランダ等の水が溜まりやすい部分は防水工事を行うとともに、雨水が溜まらないように排水勾配をとる。排水勾配をとるためモルタル施工を行うが、ひび割れが発生すると防水効果が失われるとともに躯体コンクリートとの付着力の低下を招く。ひび割れ防止方法としては、目の開きが２mm以下の繊維ネットを伏せ込む方法が考案されている（特許文献１）。また、ひび割れ防止用の繊維ネットとしては、躯体コンクリートとの付着力を向上させるため融点の違う２種類のポリオレフィン樹脂からなるシート状ネットが考案されている（特許文献２）。また、膨張材を混和したコンクリート表面に収縮低減剤を塗布する工法も提案されている（特許文献３）。
【先行技術文献】
【特許文献】
【０００３】
【特許文献１】特開２０１１−７３９３２号公報
【特許文献２】特開２００２−２９３５８８号公報
【特許文献３】特開２００７−８４３４８号公報
【発明の概要】
【発明が解決しようとする課題】
【０００４】
目の開きが２mm以下の繊維ネットは、目の開きが小さすぎ伏せ込んだコンクリートのセメントペースト分が浸透し難く、施工性が低く付着力が得にくい。また、２種類のポリオレフィン樹脂からなるシート状ネットは、ポリオレフィン樹脂がコンクリートに付着しないため、コンクリート中に埋め込まれただけの状態であり、コンクリートとの付着性はコンクリートへの埋め込まれ方に依存することになるとともにポリオレフィン樹脂の引張強度が低いことからひび割れ低減効果が低い。また、特許文献３の工程では、モルタルに比べ乾燥収縮の小さいコンクリートの場合には、膨張材と収縮低減剤の効果が期待できるが、ベランダ、屋上のような直射日光を受ける箇所では蓄熱するため硬化収縮が大きくなり、効果的ではない。また、コンクリートに比べ単位セメント量の大きいモルタルの場合は効果が得られにくい。
【０００５】
従って、本発明の課題は、コンクリートとの付着性と曲げタフネスに優れ、優れたひび割れ防止効果を有するコンクリート構造物のひび割れ防止構造、及びひび割れ防止工法を提供することにある。
【課題を解決するための手段】
【０００６】
そこで本発明者は、コンクリートとの付着性と曲げタフネスの両者を満足する構造体を開発すべく種々検討したところ、下地モルタルとして耐アルカリ性繊維と軽量骨材を含有するモルタルを採用し、かつ耐アルカリ性繊維ネットをモルタル内部ではなくモルタル表層部に伏せ込み、仕上層を形成させれば、コンクリートとの付着性に優れ、かつ曲げタフネスが飛躍的に向上し、優れたコンクリート構造物のひび割れ防止構造が得られることを見出し、本発明を完成した。
【０００７】
すなわち、本発明は、以下［１］〜［７］を提供するものである。
［１］（Ａ）躯体コンクリート、（Ｂ）耐アルカリ性繊維と軽量骨材と保水剤とポリマーを含有する下地モルタル、（Ｃ）耐アルカリ性繊維ネット及び（Ｄ）仕上層を有してなり、（Ｂ）が（Ａ）と（Ｃ）の間に介在するか、（Ｂ）が（Ａ）と（Ｄ）の間に介在し且つ（Ｃ）が（Ｄ）に内包されることを特徴とするコンクリート構造物のひび割れ防止構造。
［２］（Ｂ）下地モルタルが、セメント１００質量部に対し耐アルカリ性繊維を０．１５〜０．３４質量部、軽量骨材を１〜３２．３質量部、保水剤を０．１２〜０．３１質量部、ポリマーを固形分換算で１〜３０質量部含有する［１］記載のコンクリート構造物のひび割れ防止構造。
［３］（Ｃ）耐アルカリ性繊維ネットが目の開き５〜１５mmの耐アルカリガラス繊維ネットである［１］又は［２］記載のコンクリート構造物のひび割れ防止構造。
［４］（Ｂ）下地モルタルの耐アルカリ性繊維が繊維長３〜３０mmである［１］〜［３］のいずれかに記載のコンクリート構造物のひび割れ防止構造。
［５］（Ｄ）仕上層が、ＦＲＰ塗膜防水材、ウレタン塗膜防水材、シート防水材及びエポキシ樹脂系ライニング材から選ばれる１種以上である［１］〜［４］のいずれかに記載のコンクリート構造物のひび割れ防止構造。
［６］コンクリート構造物の屋上、ベランダのひび割れ防止構造である［１］〜［５］のいずれかに記載のひび割れ防止構造。
［７］（Ａ）躯体コンクリートに、（Ｂ）耐アルカリ性繊維と軽量骨材と保水剤とポリマーを含有する下地モルタル、（Ｃ）耐アルカリ性繊維ネット及び（Ｄ）仕上層を施工するコンクリート構造物のひび割れ防止工法であって、、（Ｂ）が（Ａ）と（Ｃ）の間に介在するか、（Ｂ）が（Ａ）と（Ｄ）の間に介在し且つ（Ｃ）が（Ｄ）に内包するように施工することを特徴とするコンクリート構造物のひび割れ防止工法。
【発明の効果】
【０００８】
本発明によれば、コンクリート構造物の防水性が必要な場所に、優れた防止性を付与し、かつコンクリートとの付着性が良好で曲げタフネスが優れるため、長期間ひび割れが防止できる。特にコンクリート構造物の防止性が必要な場所、例えばベランダ、屋上等のひび割れ防止構造として有用である。
【図面の簡単な説明】
【０００９】
【図１】曲げタフネス試験概要を示す。
【図２】曲げタフネス試験結果（実施例）の例を示す。
【図３】曲げタフネス試験結果の説明図である。
【図４】付着試験体の平面図である。
【図５】付着試験体の断面図である。
【図６】（Ｂ）下地モルタル、（Ｃ）耐アルカリ性繊維ネット及び（Ｄ）仕上層の設置例を示す。
【図７】（Ｂ）下地モルタル、（Ｃ）耐アルカリ性繊維ネット及び（Ｄ）仕上層の設置例を示す。
【図８】（Ｂ）下地モルタル、（Ｃ）耐アルカリ性繊維ネット及び（Ｄ）仕上層の設置例を示す。
【図９】（Ｂ）下地モルタル、（Ｃ）耐アルカリ性繊維ネット及び（Ｄ）仕上層の設置例を示す。
【発明を実施するための形態】
【００１０】
本発明のコンクリート構造物のひび割れ防止構造は、（Ａ）躯体コンクリート、（Ｂ）耐アルカリ性繊維と軽量骨材と保水剤とポリマーを含有する下地モルタル、（Ｃ）耐アルカリ性繊維ネット及び（Ｄ）仕上層を有してなり、（Ｂ）が（Ａ）と（Ｃ）の間に介在するか、（Ｂ）が（Ａ）と（Ｄ）の間に介在し且つ（Ｃ）が（Ｄ）に内包されることを特徴とする。
【００１１】
本発明のひび割れ防止構造の（Ａ）躯体コンクリートとしては、ＪＩＳＡ５３０８に示すコンクリートが使用可能であり、さらに混和材料として膨張材、防水材等ＪＩＳ規格で性能が規定されたものを混和したコンクリートも使用可能である。
【００１２】
（Ｂ）下地モルタルは、耐アルカリ性繊維と軽量骨材と保水剤とポリマーを含有する。下地モルタルに使用されるセメントとしては、市販のポルトランドセメント、特殊セメントが挙げられる。
【００１３】
下地モルタルに使用される繊維は、耐久性、強度維持の点から、耐アルカリ性繊維であることが必要であり、耐アルカリ性であれば有機繊維、無機繊維どちらでもよい。
有機繊維としては、アクリル繊維、ビニロン繊維、ナイロン繊維、ポリエステル繊維、ポリプロピレン繊維、アラミド繊維、カーボン繊維が挙げられる。無機繊維としては、ガラス繊維、鉱物繊維が挙げられる。このうち、無機繊維としては、特に耐アルカリ性ガラス繊維がセメントモルタルに混和してもコテ作業性を低下させないため好ましい。耐アルカリ性繊維の繊維長は、曲げ強度の向上効果、コテ作業性の点から、３〜３０mmが好ましく、５〜２５mmがより好ましい。耐アルカリ性繊維の市販品としては、有機繊維としては、例えば、（株）クラレ製ビニロン繊維商品名「ＲＭＳ」、東レ（株）製ナイロン繊維商品名「タフバインダー」などが使用可能である。無機繊維としては、例えば、日本電気硝子（株）製商品名「ＡＲＧファイバ２５mm」、太平洋マテリアル（株）製商品名「アンチクラックＨＤ」などが挙げられる。耐アルカリ性繊維は、曲げ強度の向上効果、コテ作業性の点から、セメント１００質量部に対し、０．１５〜０．３４質量部使用するのが好ましく、０．１６〜０．２９質量部使用するのがより好ましい。
【００１４】
軽量骨材としては、嵩比重０．０６〜０．２３で粒子径０．１５〜３．０mmのものであればよく、具体的には、エチレン酢酸ビニル発泡体、パーライト、石灰石骨材などが使用可能である。
軽量骨材の市販品としては、例えば三福工業（株）製商品名「ＥＶＡ発泡体３mm」、太平洋マテリアル（株）製「太平洋パーライト４号Ｂ」などが挙げられる。軽量骨材の使用量は、強度及びコテ作業性の点から、セメント１００質量部に対し、１〜３２．３質量部が好ましく、２〜２２．５質量部が好ましい。
【００１５】
保水剤は、水に溶解するセルロース誘導体が使用可能であり、例えばメチルセルロース、カルボキシメチルセルロース、ヒドロキシプロピルメチルセルロース、ヒドロキシエチルセルロース、ヒドロキシエチルメチルセルロース、ヒドロキシプロピルセルロース、セルロース硫酸エステル等の水溶性セルロース誘導体が挙げられる。これらのうち、メチルセルロース、ヒドロキシプロピルメチルセルロース、ヒドロキシエチルメチルセルロースが好ましい。市販品としては例えば、信越化学工業（株）製商品名「メトローズＳＢＰ３０５０１」等が挙げられる。
保水剤の使用量は、保水効果、硬化性、コテ作業性等の点から、セメント１００質量部に対し０．１２〜０．３１質量部が好ましく、０．１３〜０．２８質量部がより好ましい。
【００１６】
下地モルタルにおけるポリマーは、ＪＩＳ  Ａ  ６２０３に規定された、再乳化形粉末樹脂、ポリマーディスパージョンが使用可能である。すなわち、再乳化形粉末樹脂としては、ポリアクリル酸エステル、スチレンブタジエン、エチレン酢酸ビニル、酢酸ビニル／バーサチック酸ビニルエステル、酢酸ビニル／バーサチック酸ビニル／アクリル酸エステルなどを主成分とする粉末状の樹脂を使用することができる。例えば、ニチゴー・モビニール（株）製商品名「ＬＤＭ−７０００Ｐ」等である。また、製造方法は限定されることなく、粉末化方法やブロッキング防止法などのいずれの製法によって製造されたものでもよい。ポリマーディスパージョンとしては、ポリアクリル酸エステル、スチレンブタジエン、又はエチレン酢酸ビニルなどを主成分とする樹脂を使用することができる。例えば、太平洋マテリアル（株）製「太平洋モルヒットエマルション」等が挙げられる。
ポリマーの使用量は、曲げ強度、付着性、透水性、防火性及びコテ作業性の点から、セメント１００質量部に対し、２〜３１質量部が好ましく、２〜２０質量部がより好ましい。
【００１７】
また、下地モルタルには、前記成分の他、メタカオリン、カルシウムアルミネート、無水石膏を配合してもよい。
【００１８】
本発明のひび割れ防止構造の（Ｃ）耐アルカリ性繊維ネットは、コンクリートとの付着性及び曲げタフネスを向上させるうえで重要であり、有機繊維ネットとしては、アクリル繊維ネット、ビニロン繊維ネット、ポリエステル繊維ネットが使用可能であるが、モルタルとの付着性を考慮すると無機繊維ネットとして耐アルカリ性ガラス繊維ネットが好ましい。例えば、日本電気硝子（株）製商品名「ＴＤ５×５」が挙げられる。（Ｃ）耐アルカリ性繊維ネットの目開きは、モルタルへの施工性、曲げタフネス向上効果、ひび割れ防止効果の点から、５〜１０mmが好ましく、６〜１０mmがより好ましい。ここで目開きは下地モルタルと耐アルカリ性繊維ネットとの付着性に影響を与えるため、細骨材が通過しやすい寸法が好ましい。
また、耐アルカリ性繊維ネットの厚みは、特に限定されないが、０．２０〜０．５０mmが好ましく、０．２５〜０．４５mmがより好ましい。
【００１９】
本発明のひび割れ防止構造の（Ｄ）仕上層としては、ベランダ、屋上等を主な対象とする点から、防水性仕上層が好ましく、例えばＦＲＰ塗膜防水材、ウレタン塗膜防水材、シート防水材が好ましく、エポキシ樹脂系ライニング材も使用可能である。塗膜防水とシート防水にはそれぞれ特徴があり、屋上、バルコニーにも防水加工が必要である。ＦＲＰ塗膜防水材は、液状のポリエステル樹脂に所定の硬化剤を混合し、ガラスマットなどを補強材として塗布する防水材である。塗膜強度が大きく、さらに樹脂の硬化速度が速いため、１日ですべての工程を終了させることが可能である。
【００２０】
ウレタン塗膜防水材は、二液性のウレタン樹脂を混合し、合成繊維不織布などを補強材として下地に塗布する防水材であり、一液性の樹脂を使用する場合もある。ウレタン樹脂にはセルフレベリング性があるため、表面が平滑に仕上がる。また、塗膜は伸びが大きい。
その一方、樹脂の硬化に長時間を要するため、塗り重ねの場合は翌日施工になる場合が多い。
【００２１】
シート防水材は、加硫ゴムシートや塩化ビニル系シートを下地に張り付ける防水材であり、張り付け方には、接着剤を使用する方法と機械的に下地に固定する方法等がある。加硫ゴムシート、塩化ビニル系シートとも伸縮性に富んでいるのが特徴で、建物そのものの収縮に適応できる大きなメリットがある。加硫ゴムシートの場合は材料が軽量で柔軟性が高く、塩化ビニル系シートは耐磨耗性に優れ、絶縁工法に向いている。
【００２２】
エポキシ樹脂ライニング材は、主剤と硬化剤を所定割合で混合攪拌し、刷毛、パテべらコテ等で下地に塗布する防水材である。粘性は、フィラーとして添加される充填材の量で調整可能である。耐薬品性、耐水性、耐油性、耐摩耗性、耐衝撃性に優れる一方、低温時には硬化時間が遅れる。
【００２３】
本発明のひび割れ防止構造における（Ａ）下地モルタル層の厚さは、排水勾配をつける点から、通常２〜５０mmが好ましく、２〜４０mmがより好ましくい。また、（Ｄ）仕上層は、防水材の種類により異なるが、１〜５mmが好ましく、１〜３mmがより好ましい。
【００２４】
本発明のひび割れ防止構造においては、（Ｃ）耐アルカリ性繊維ネットの設置位置が、優れたコンクリートとの付着性及び曲げタフネスを得るうえで重要であり、（Ｂ）が（Ａ）と（Ｃ）の間に介在するか、又は（Ｂ）が（Ａ）と（Ｄ）の間に介在し且つ（Ｃ）が（Ｄ）に内包していることが必要である。従来の典型的な工法により得られる構造、すなわち（Ｃ）耐アルカリ性繊維ネットが（Ｂ）の中に埋設されている構造（図９）では、十分なコンクリートとの付着性及び曲げタフネスは得られない。（Ｂ）が（Ａ）と（Ｃ）の間に介在する構造としては、図６及び図７の構造が挙げられ、（Ｂ）が（Ａ）と（Ｄ）の間に介在し且つ（Ｃ）が（Ｄ）に内包している構造としては、図８の構造が挙げられる。
【００２５】
本発明のコンクリート構造物のひび割れ防止工法は、（Ａ）躯体コンクリートに、（Ｂ）耐アルカリ性繊維と軽量骨材と保水剤とポリマーを含有する下地モルタル、（Ｃ）耐アルカリ性繊維ネット及び（Ｄ）仕上層を施工するコンクリート構造物のひび割れ防止工法であって、（Ｂ）が（Ａ）と（Ｃ）の間に介在するか、（Ｂ）が（Ａ）と（Ｄ）の間に介在し且つ（Ｃ）が（Ｄ）に内包するように施工することを特徴とする。
【００２６】
具体的には、（Ａ）躯体コンクリートの表面に下地モルタルを施工し、次いで（Ｃ）耐アルカリ性繊維ネットを設置し、下地モルタル硬化後（Ｄ）仕上層を施工するか、あるいは下地モルタルを施工し硬化後、（Ｄ）仕上層を下塗りし、（Ｃ）耐アルカリ性繊維ネットを伏せ込み（Ｄ）仕上層を上塗り施工する。
【００２７】
本発明のひび割れ防止構造は、コンクリート構造物の表面構造であればよく、例えばコンクリート構造物の防水性が必要な場所が挙げられ、屋上、ベランダ、玄関、門周辺、駐車場、プールサイド、側溝等が挙げられるが、屋上、ベランダが特に好ましい。
【実施例】
【００２８】
次に実施例を挙げて本発明を更に説明するが、本発明はこれら実施例に限定されない。
【００２９】
実施例１〜１２及び比較例１〜７
表１及び表２に示す下地モルタル材料及び仕上層材料を用い、表３〜表６に示す処方で、ひび割れ防止構造を製造した。
【００３０】
【表１】
2014101636.tif 000003
【００３１】
【表２】
2014101636.tif 000004
【００３２】
【表３】
2014101636.tif 000005
【００３３】
【表４】
2014101636.tif 000006
【００３４】
【表５】
2014101636.tif 000007
【００３５】
【表６】
2014101636.tif 000008
【００３６】
本発明の（Ｂ）下地モルタルのフレッシュ性状と硬化性状を測定した。
＜フレッシュ性状の確認＞
１−１．フロー試験
２０℃の試験室でＪＩＳＲ５２０１により測定した。
１−２．単位容積質量の測定
２０℃の試験室で５００ｍＬステンレス製容器を用い、ＪＩＳＡ１１７１により測定した。
【００３７】
＜硬化性状の確認＞
２−１．強さ試験
ＪＩＳＡ１１７１に従って、２０℃の試験室で作製した４×４×１６ｃｍの下地モルタル供試体を用い、材齢７日で次のような試験を実施した。試験はn=３とし、平均値を試験値とした。
（１）曲げタフネス試験
図１のように供試体を設置し、たわみ量０．５mm／min一定で試験を実施し、図２及び図３のようにして、破断時の変位量、曲げ強さを測定した。
図２でモルタルが破断するまでの変位量を一次変位量とし、耐アルカリ繊維ネットが破断するまでの変位量を二次変位量とする。
図３において一次変位量が、１．３mmを超えると適正な曲げ強さと圧縮強さが得られない恐れがある。ベランダや屋上に施工した後、機械装置を設置すると下地モルタルが圧潰し、仕上層に穴があくとともに防水性能を失う可能性がある。０．７mm未満では、モルタル破断までのひずみ量が小さくひび割れが発生しやすくなる恐れがある。一次変位量としては、０．７〜１．０mmの範囲が適正な曲げ強さと圧縮強さが得られるとともに実現場で施工してもひび割れが発生する可能性が低く、耐アルカリ繊維ネットの施工効果が最も得やすい。また、一次変位量が、１．０〜１．３mmでも同様な効果が得られる。
【００３８】
（２）圧縮強さ試験
曲げタフネス試験終了後の供試体を用いてＪＩＳＲ５２０１により圧縮強さを測定した。
【００３９】
【表７】
2014101636.tif 000009
【００４０】
【表８】
2014101636.tif 000010
【００４１】
【表９】
2014101636.tif 000011
【００４２】
２−２．長さ変化試験
ＪＩＳＡ１１７１に従って、２０℃の試験室で１４日後に下地モルタルの長さ変化率を測定した。
【００４３】
２−３．付着試験
仕上層と下地モルタルとの付着強さを次のような要領で測定した。
（１）試験板
３００×３００×６０ｍｍのコンクリート平板の表面をディスクサンダーで研磨し、清水で洗浄した後、２０℃の試験室で乾燥した。その後、太平洋マテリアル(株)製商品名太平洋モルトップエマルションの８倍液を１５０g／m2塗布、乾燥した後、試験に用いた。
（２）付着試験体の作製
２０℃の試験室で３００×３００×６０ｍｍのコンクリート平板に各試料を１０ｍｍ厚さに金ゴテで塗り付け、２０℃、６０％ＲＨの試験室で材齢７日まで乾燥養生を行った。その後、塗膜防水材、ライニング材等を塗布し、さらに２０℃、６０％ＲＨの試験室で７日間乾燥養生を行った。
（３）付着試験方法
コンクリート平板に達する４０×４０ｍｍの切れ目を入れ、４０×４０ｍｍ鋼鉄製アタッチメントをエポキシ樹脂接着剤で張り付け、建研式接着力試験機で付着強さを測定した。
【００４４】
長さ変化と付着強さの評価基準を表１０に示す。
【００４５】
【表１０】
2014101636.tif 000012
【００４６】
＜施工性の確認＞
打設後２８日の１０００×２０００×６０mmのコンクリート平板に太平洋モルヒットエマルションの８倍希釈液を０．１５kg/m2塗布し試験下地とした。中央部の施工厚さが４０mm、端部の厚さが２mm以下になるように０．７５kWモルタルポンプで各モルタルを施工した後、６００×２０００mmの耐アルカリ繊維ネットを重ね幅が１００mmになるように伏せ込み、耐アルカリ繊維ネットの設置位置で施工性の確認とひび割れの観察を行った。ひび割れの観察は４週間実施し、２週間目と４週間目に目視観察施工後、降雨の影響を受けないようにシート養生を翌日まで行った。
【００４７】
【表１１】
2014101636.tif 000013
【００４８】
【表１２】
2014101636.tif 000014
【００４９】
付着試験を表１３及び表１４に示す。
【００５０】
【表１３】
2014101636.tif 000015
【００５１】
【表１４】
2014101636.tif 000016
【００５２】
施工性の確認結果を表１５及び表１６に示す。
【００５３】
【表１５】
2014101636.tif 000017
【００５４】
【表１６】
2014101636.tif 000018
【００５５】
ひび割れ観察結果を表１７及び表１８に示す。
【００５６】
【表１７】
2014101636.tif 000019
【００５７】
【表１８】
2014101636.tif 000020
【００５８】
表４、表１３〜表１８中、比較例１は（Ｃ）耐アルカリ性繊維ネットがない例であり、比較例２及び３は（Ｃ）耐アルカリ性繊維ネットが（Ｂ）下地モルタル層内に存在する例（図９）、比較例４は（Ｂ）下地モルタル中に耐アルカリ性繊維がない例であり、比較例５は軽量骨材がない例、比較例６は保水剤がない例、比較例７はポリマーがない例である。
【図１】
2014101636.tif 000021
【図２】
2014101636.tif 000022
【図３】
2014101636.tif 000023
【図４】
2014101636.tif 000024
【図５】
2014101636.tif 000025
【図６】
2014101636.tif 000026
【図７】
2014101636.tif 000027
【図８】
2014101636.tif 000028
【図９】
2014101636.tif 000029